(57)【要約】【課題】特性のよい薄膜バルク波振動子を実現する。【解決手段】薄膜バルク波振動子１０は、基体１１と、基体１１の上に配置されたバリア層１２と、バリア層１２の上に配置された下部電極１３と、下部電極１３の上に配置された圧電薄膜１４と、圧電薄膜１４の上に配置された上部電極１５とを備えている。圧電薄膜１４は、膜面に対して交差する方向に延びる柱状の結晶を含んでいる。圧電薄膜１４の上面は、研磨により平坦化されることによって、その二乗平均平方根粗さは２ｎｍ以下となっている。【選択図】          図１
2005033379.tif 000002
【特許請求の範囲】
【請求項１】
圧電性を有する圧電薄膜と、
前記圧電薄膜の両面に配置され、前記圧電薄膜に励振用電圧を印加する第１の電極および第２の電極と、
基体とを備え、
前記第１の電極、圧電薄膜および第２の電極は、この順に、前記基体上に積層されており、
前記圧電薄膜における第２の電極に近い表面の二乗平均平方根粗さは、２ｎｍ以下であることを特徴とする薄膜バルク波振動子。
【請求項２】
前記圧電薄膜は、酸化亜鉛または窒化アルミニウムによって形成されていることを特徴とする請求項１記載の薄膜バルク波振動子。
【請求項３】
圧電性を有する圧電薄膜と、前記圧電薄膜の両面に配置され、前記圧電薄膜に励振用電圧を印加する第１の電極および第２の電極と、基体とを備え、前記第１の電極、圧電薄膜および第２の電極は、この順に、前記基体上に積層されている薄膜バルク波振動子を製造する方法であって、
前記基体上に前記第１の電極を形成する工程と、
前記第１の電極上に前記圧電薄膜を形成する工程と、
前記圧電薄膜の上面を研磨する工程と、
研磨後の前記圧電薄膜の上面の上に前記第２の電極を形成する工程と
を備えたことを特徴とする薄膜バルク波振動子の製造方法。
【請求項４】
前記研磨する工程では、前記圧電薄膜の上面の二乗平均平方根粗さが２ｎｍ以下となるように、前記圧電薄膜の上面を研磨することを特徴とする請求項３記載の薄膜バルク波振動子の製造方法。
【請求項５】
前記研磨する工程では、化学的機械的研磨によって前記圧電薄膜の上面を研磨することを特徴とする請求項３または４記載の薄膜バルク波振動子の製造方法。
【請求項６】
前記圧電薄膜は、酸化亜鉛または窒化アルミニウムによって形成されることを特徴とする請求項３ないし５のいずれかに記載の薄膜バルク波振動子の製造方法。
【発明の詳細な説明】
【０００１】
【発明の属する技術分野】
本発明は、圧電薄膜と、その両面に配置された第１および第２の電極とを有する薄膜バルク波振動子およびその製造方法に関する。
【０００２】
【従来の技術】
近年飛躍的に普及してきた携帯電話等の移動体通信機器では、年々、小型化、および使用周波数の高周波化が進められている。そのため、移動体通信機器に使用される電子部品にも、小型化、および対応可能な周波数の高周波化が要望されている。
【０００３】
移動体通信機器には、１つのアンテナを送信と受信とに共用させるために送信信号の経路と受信信号の経路とを切り替えるデュプレクサを備えているものがある。このデュプレクサは、送信信号を通過させ、受信信号を遮断する送信用フィルタと、受信信号を通過させ、送信信号を遮断する受信用フィルタとを備えている。
【０００４】
近年、上記デュプレクサにおけるフィルタには、弾性表面波フィルタが用いられることがある。弾性表面波フィルタは、２ＧＨｚまでの周波数に対応でき、また、セラミックフィルタに比べて小型化が可能であるという特徴を有する。しかし、今後、移動体通信機器の使用周波数が２ＧＨｚ以上となった場合、弾性表面波フィルタがそのような周波数に対応するには、現状では技術的課題が多い。
【０００５】
そこで、最近、圧電薄膜内部を厚さ方向に伝播するバルク弾性波を利用した薄膜バルク波振動子と呼ばれるデバイスが注目されている。この薄膜バルク波振動子を用いた共振子は、特に薄膜バルク波共振子（Ｔｈｉｎ  Ｆｉｌｍ  Ｂｕｌｋ  Ａｃｏｕｓｔｉｃ  Ｒｅｓｏｎａｔｏｒ；以下、ＦＢＡＲとも記す。）と呼ばれる。このＦＢＡＲでは、圧電薄膜の厚さを変えることにより共振周波数を変えることができる。また、ＦＢＡＲは、数ＧＨｚの周波数まで対応することが可能であると考えられる。
【０００６】
ところで、薄膜バルク波振動子の特性は、圧電薄膜の厚さや品質に大きく依存する。そのため、従来から、薄膜バルク波振動子の特性を改善する方法が種々提案されている。例えば、特許文献１には、圧電薄膜の下地となる電極層の表面粗さを小さくする技術が記載されている。また、特許文献２には、圧電薄膜の下面の表面粗さを小さくし、これにより、圧電薄膜の上面の表面粗さも小さくする技術が記載されている。
【０００７】
なお、弾性表面波素子に関する技術としては、特許文献３に、リップルの発生を低減するために、くし形電極を覆うように形成された薄膜の表面を研磨する技術が記載されている。
【０００８】
【特許文献１】
特開２００１−３１３５３５号公報
【特許文献２】
特開２００２−３７２９７４号公報
【特許文献３】
特開平１−２３３８１６号公報
【０００９】
【発明が解決しようとする課題】
ところで、薄膜バルク波振動子における圧電薄膜の材料としては、例えばＺｎＯ（酸化亜鉛）やＡｌＮ（窒化アルミニウム）が用いられる。これらの材料の結晶の形状は柱状となる場合がある。また、これらの材料を用いて薄膜バルク波振動子における圧電薄膜を形成する場合には、高い圧電効果を得るために、結晶が圧電薄膜の膜面に対してほぼ垂直な方向に伸びる柱状になるように、例えばスパッタ法によって圧電薄膜を形成する。このようにして形成される圧電薄膜では、特にその厚さが１μｍ程度の場合には、結晶の形状が柱状であることに起因して圧電薄膜の上面に凹凸が生じる。
【００１０】
前述の通り、薄膜バルク波振動子の特性は、圧電薄膜の厚さに大きく依存する。特に、ＦＢＡＲの共振周波数は圧電薄膜の厚さによって決まる。そのため、上述のように圧電薄膜の上面に凹凸が生じていると、微視的に見ると、圧電薄膜の厚さが場所によってばらつくこととなり、その結果、薄膜バルク波振動子の特性が劣化する。特許文献１に記載された技術では、圧電薄膜の下地となる電極層の表面粗さを小さくする。特許文献２に記載された技術では、圧電薄膜の下面の表面粗さを小さくする。しかしながら、いずれも、圧電薄膜の材料の結晶の形状が柱状であることに起因して圧電薄膜の上面に形成される凹凸を十分に小さくすることは困難である。例えば、特許文献２には、圧電薄膜の下面の二乗平均平方根粗さ（ＲＭＳ）を２．０ｎｍ以下とすることが記載されている。しかしながら、圧電薄膜の材料の結晶の形状が柱状である場合には、圧電薄膜の下面の二乗平均平方根粗さを２．０ｎｍ以下となるように制御しても、圧電薄膜の上面の二乗平均平方根粗さを２．０ｎｍ以下に制御することは困難である。
【００１１】
本発明はかかる問題点に鑑みてなされたもので、その目的は、特性のよい薄膜バルク波振動子およびその製造方法を提供することにある。
【００１２】
【課題を解決するための手段】
本発明の薄膜バルク波振動子は、圧電性を有する圧電薄膜と、この圧電薄膜の両面に配置され、圧電薄膜に励振用電圧を印加する第１の電極および第２の電極と、基体とを備え、第１の電極、圧電薄膜および第２の電極は、この順に、基体上に積層されているものである。本発明の薄膜バルク波振動子において、圧電薄膜における第２の電極に近い表面の二乗平均平方根粗さ（ＲＭＳ）は、２ｎｍ以下である。なお、本発明において、「基体上に積層されている」とは、基体上に直接積層されている場合のみならず、基体上に他の層を介して積層されている場合も含む。
【００１３】
本発明の薄膜バルク波振動子では、圧電薄膜における第２の電極に近い表面の二乗平均平方根粗さを２ｎｍ以下とすることにより、圧電薄膜の厚さの場所によるばらつきが抑制される。その結果、薄膜バルク波振動子の特性が向上する。
【００１４】
本発明の薄膜バルク波振動子において、圧電薄膜は、酸化亜鉛または窒化アルミニウムによって形成されていてもよい。
【００１５】
本発明の薄膜バルク波振動子の製造方法は、圧電性を有する圧電薄膜と、圧電薄膜の両面に配置され、圧電薄膜に励振用電圧を印加する第１の電極および第２の電極と、基体とを備え、第１の電極、圧電薄膜および第２の電極は、この順に、基体上に積層されている薄膜バルク波振動子を製造する方法である。この製造方法は、基体上に第１の電極を形成する工程と、第１の電極上に圧電薄膜を形成する工程と、圧電薄膜の上面を研磨する工程と、研磨後の圧電薄膜の上面の上に第２の電極を形成する工程とを備えている。
【００１６】
本発明の薄膜バルク波振動子の製造方法では、圧電薄膜の上面を研磨することにより、圧電薄膜の厚さの場所によるばらつきが抑制される。その結果、薄膜バルク波振動子の特性が向上する。
【００１７】
本発明の薄膜バルク波振動子の製造方法において、研磨する工程では、圧電薄膜の上面の二乗平均平方根粗さが２ｎｍ以下となるように、圧電薄膜の上面を研磨してもよい。
【００１８】
また、本発明の薄膜バルク波振動子の製造方法において、研磨する工程では、化学的機械的研磨によって圧電薄膜の上面を研磨してもよい。
【００１９】
また、本発明の薄膜バルク波振動子の製造方法において、圧電薄膜は、酸化亜鉛または窒化アルミニウムによって形成してもよい。
【００２０】
【発明の実施の形態】
以下、本発明の実施の形態について図面を参照して詳細に説明する。
［第１の実施の形態］
まず、図１を参照して、本発明の第１の実施の形態に係る薄膜バルク波振動子の構成について説明する。図１は本実施の形態に係る薄膜バルク波振動子の断面図である。なお、図１では、水平方向の寸法よりも垂直方向の寸法、すなわち厚さを大きく描いている。
【００２１】
本実施の形態に係る薄膜バルク波振動子１０は、特に共振子として利用される。本実施の形態に係る薄膜バルク波振動子１０は、基体１１と、この基体１１の上に配置されたバリア層１２と、このバリア層１２の上に配置された下部電極１３と、この下部電極１３の上に配置された圧電薄膜１４と、この圧電薄膜１４の上に配置された上部電極１５とを備えている。この薄膜バルク波振動子１０では、符号１６で示す領域において、下部電極１３と圧電薄膜１４と上部電極１５とが互いに重なっている。下部電極１３と上部電極１５は、領域１６における圧電薄膜１４に対して励振用電圧を印加する。領域１６の平面形状は、例えば矩形になっている。基体１１には、領域１６に対応する位置に空洞１１ａが設けられている。空洞１１ａの形状は、上方から見たときに矩形になっている。基体１１には、例えばＳｉ基板が用いられる。
【００２２】
バリア層１２は、基体１１の空洞１１ａに対応する領域にも下部電極１３を配置できるように、基体１１と下部電極１３とを隔てる絶縁層である。バリア層１２の材料には、例えば窒化ケイ素（ＳｉＮＸ）が用いられる。
【００２３】
圧電薄膜１４は、圧電性を有する薄膜である。圧電薄膜１４の材料には、例えばＺｎＯ（酸化亜鉛）やＡｌＮ（窒化アルミニウム）が用いられる。下部電極１３および上部電極１５は、それぞれ、主として金属よりなり、例えばクロム（Ｃｒ）層の上に金（Ａｕ）層を積層して形成される。
【００２４】
このように、本実施の形態に係る薄膜バルク波振動子１０は、圧電性を有する圧電薄膜１４と、この圧電薄膜１４の両面に配置され、圧電薄膜に励振用電圧を印加する下部電極１３および上部電極１５と、基体１１とを備えている。下部電極１３、圧電薄膜１４および上部電極１５は、この順に、基体１１上にバリア層１２を介して積層されている。圧電薄膜１４は、膜面に対して交差する方向、好ましくは膜面に対してほぼ垂直な方向に延びる柱状の結晶を含んでいる。圧電薄膜１４における上部電極１５に近い表面（上面）は、後述するように研磨により平坦化されることによって、その二乗平均平方根粗さは２ｎｍ以下となっている。下部電極１３は本発明における第１の電極に対応し、上部電極１５は本発明における第２の電極に対応する。
【００２５】
薄膜バルク波振動子１０において、下部電極１３と上部電極１５には、高周波の励振用電圧が印加される。この励振用電圧は、領域１６における圧電薄膜１４に印加される。これにより、領域１６における圧電薄膜１４が励振され、この圧電薄膜１４に厚さ方向に伝搬するバルク弾性波が発生する。領域１６における圧電薄膜１４は、励振用電圧の周波数が所定の共振周波数のときに共振する。
【００２６】
次に、本実施の形態に係る薄膜バルク波振動子１０の製造方法について説明する。この製造方法では、基体１１として、例えば、（１００）面を有するように配向したＳｉ基板を用いる。そして、この基体１１の上面（表面）と下面（裏面）にそれぞれ、化学的気相成長（ＣＶＤ）法により、例えば２００ｎｍの厚さの窒化ケイ素（ＳｉＮＸ）膜を形成する。基体１１の上面に形成された窒化ケイ素膜は上部のバリア層１２となり、基体１１の下面に形成された窒化ケイ素膜は、図示しない下部のバリア層となる。
【００２７】
次に、下部のバリア層に、フォトリソグラフィおよびドライエッチングにより図示しない開口部を形成する。下部のバリア層は、後にエッチングによって基体１１に空洞１１ａを形成するためのマスクとして用いられる。
【００２８】
次に、バリア層１２の上面の上に、下部電極１３を形成する。下部電極１３は、例えば、以下で説明するようにリフトオフ法により、約５ｎｍの厚さのＣｒ層および約１００ｎｍのＡｕ層を、この順に形成することによって形成する。すなわち、まず、バリア層１２の上面に、フォトリソグラフィにより、下部電極１３を形成すべき位置に開口部を有するレジストパターンを形成する。次に、スパッタ法により、レジストパターンを覆うように、約５ｎｍの厚さのＣｒ層および約１００ｎｍの厚さのＡｕ層を、この順に形成する。次に、レジストパターンを除去し、レジストパターンの開口部内に形成されたＣｒ層およびＡｕ層を下部電極１３とする。
【００２９】
次に、スパッタ法により、下部電極１３を覆うように、圧電薄膜１４を形成する。圧電薄膜１４は、材料として例えばＺｎＯまたはＡｌＮを用い、例えばスパッタ法によって形成する。圧電薄膜１４の厚さは、例えば約０．９μｍとする。圧電薄膜１４は、膜面に対して交差する方向、好ましくは膜面に対してほぼ垂直な方向に延びる柱状の結晶を含んでいる。圧電薄膜１４の材料としてＺｎＯまたはＡｌＮを用いる場合には、それらの結晶のｃ軸が膜面に対して交差する方向、好ましくは膜面に対してほぼ垂直な方向に向くように、圧電薄膜１４を形成する。
【００３０】
次に、例えば機械的研磨または化学的機械的研磨（以下、ＣＭＰと言う。）によって、圧電薄膜１４の上面を研磨する。この研磨では、圧電薄膜１４の上面の二乗平均平方根粗さが２ｎｍ以下となるようにする。
【００３１】
次に、圧電薄膜１４の上面に、以下で説明するように、例えばリフトオフ法によって上部電極１５を形成する。すなわち、まず、圧電薄膜１４の上面に、フォトリソグラフィにより、上部電極１５を形成すべき位置に開口部を有するレジストパターンを形成する。次にスパッタ法により、レジストパターンを覆うように、Ｃｒ層およびＡｕ層を、この順に形成する。次に、レジストパターンを除去し、レジストパターンの開口部内に形成されたＣｒ層およびＡｕ層を上部電極１５とする。
【００３２】
上部電極１５の形成が完了した後、下部のバリア層をマスクとし、ＫＯＨを用いて、下面（裏面）側より基体１１をエッチングし、空洞１１ａを形成する。（１００）面を有するように配向したＳｉ基板よりなる基体１１は、ＫＯＨにより異方性エッチングが施される。その結果、基体１１には、下側に向けて徐々に幅が広がる形状の空洞１１ａが形成される。
【００３３】
以上説明したように、本実施の形態では、圧電薄膜１４の成膜後、その上面を研磨している。圧電薄膜１４の成膜後は、圧電薄膜１４の結晶の形状が柱状であることに起因して圧電薄膜１４の上面に凹凸が生じている。本実施の形態によれば、圧電薄膜１４の上面を研磨しているので、圧電薄膜１４の上面が平坦化され、その結果、圧電薄膜１４の厚さの場所によるばらつきが抑制される。これにより、本実施の形態によれば、薄膜バルク波振動子１０の特性が向上する。
【００３４】
次に、本実施の形態において、圧電薄膜１４の上面を研磨することによって生じる効果を示す実験結果について説明する。この実験では、比較例の薄膜バルク波振動子と、本実施の形態に係る薄膜バルク波振動子１０とで、インピーダンスの周波数特性を比較した。比較例の薄膜バルク波振動子の構成は、圧電薄膜１４の上面が研磨されていないことを除いて、本実施の形態に係る薄膜バルク波振動子１０と同様である。ここで、比較例の薄膜バルク波振動子では、圧電薄膜１４の上面の二乗平均平方根粗さは２３ｎｍであった。また、この実験において、本実施の形態に係る薄膜バルク波振動子１０の圧電薄膜１４の上面の二乗平均平方根粗さは２ｎｍであった。
【００３５】
図２は、上記の実験の結果を示している。図２において、符号３１で示す線は、比較例の薄膜バルク波振動子のインピーダンスの周波数特性を示し、符号３２で示す線は、本実施の形態に係る薄膜バルク波振動子１０のインピーダンスの周波数特性を示している。図２において、ｆｒ１は比較例の薄膜バルク波振動子の共振周波数を表わし、ｆａ１は比較例の薄膜バルク波振動子の反共振周波数を表わし、ｆｒ２は本実施の形態に係る薄膜バルク波振動子１０の共振周波数を表わし、ｆａ２は本実施の形態に係る薄膜バルク波振動子１０の反共振周波数を表わしている。また、図２において、インピーダンスはデシベル（ｄＢ）で表わしている。
【００３６】
図２から分かるように、比較例の薄膜バルク波振動子のインピーダンスの周波数特性に比べて、本実施の形態に係る薄膜バルク波振動子１０のインピーダンスの周波数特性の方が変化が急峻になっている。また、比較例の薄膜バルク波振動子における共振周波数でのインピーダンスと反共振周波数でのインピーダンスとの差に比べて、本実施の形態に係る薄膜バルク波振動子１０における共振周波数でのインピーダンスと反共振周波数でのインピーダンスとの差の方が大きくなっている。これらのことから、圧電薄膜１４の上面を研磨により平坦化することによって、薄膜バルク波振動子１０の特性が向上することが分かる。なお、比較例の薄膜バルク波振動子における共振周波数および反共振周波数に対して、本実施の形態に係る薄膜バルク波振動子１０における共振周波数および反共振周波数が高周波側に移動しているのは、圧電薄膜１４の上面を研磨することによって、圧電薄膜１４の厚さが減少したためである。
【００３７】
また、上記の実験から、圧電薄膜１４の上面を研磨しない場合に比べて、圧電薄膜１４の上面の二乗平均平方根粗さが２ｎｍとなるように研磨することにより、薄膜バルク波振動子１０の共振特性を顕著に向上させることができることが分かる。このことから、圧電薄膜１４の上面を研磨する工程では、圧電薄膜１４の上面の二乗平均平方根粗さが２ｎｍ以下となるように研磨するのが好ましい。
【００３８】
［第２の実施の形態］
次に、図３を参照して、本発明の第２の実施の形態に係る薄膜バルク波振動子およびその製造方法について説明する。図３は本実施の形態に係る薄膜バルク波振動子の断面図である。本実施の形態に係る薄膜バルク波振動子２０は、特に共振子として利用される。本実施の形態に係る薄膜バルク波振動子２０は、基体１１と、この基体１１の上に配置され、音響インピーダンスが異なる複数の誘電体層によって構成された音響多層膜２３と、この音響多層膜２３の上に配置された下部電極１３と、この下部電極１３の上に配置された圧電薄膜１４と、この圧電薄膜１４の上に配置された上部電極１５とを備えている。このように、本実施の形態では、下部電極１３、圧電薄膜１４および上部電極１５は、この順に、基体１１上に音響多層膜２３を介して積層されている。本実施の形態では、基体１１に空洞１１ａは設けられていない。
【００３９】
音響多層膜２３は、音響インピーダンスの高い誘電体材料からなる第１の誘電体層２３Ａと、音響インピーダンスの低い誘電体材料からなる第２の誘電体層２３Ｂとを交互に積層することによって構成されている。第１の誘電体層２３Ａは、例えばＡｌＮ、ＺｎＯ、Ａｌ２Ｏ３のいずれかによって構成されている。第２の誘電体層２３Ｂは、例えばＳｉＯ２によって構成されている。
【００４０】
音響多層膜２３は、圧電薄膜１４によって発生された弾性波を圧電薄膜１４内に閉じ込める機能を有する。各誘電体層２３Ａ，２３Ｂの厚さは、例えば、共振周波数に対応する各誘電体層２３Ａ，２３Ｂ内における波長の４分の１前後に設定される。
【００４１】
本実施の形態に係る薄膜バルク波振動子の製造方法は、基体１１の上に、音響多層膜２３、下部電極１３、圧電薄膜１４および上部電極１５を、この順に形成する各工程を備えている。音響多層膜２３を形成する工程は、例えばスパッタ法によって、第１の誘電体層２３Ａと第２の誘電体層２３Ｂとを交互に形成する工程を有している。下部電極１３、圧電薄膜１４および上部電極１５の各形成方法は、第１の実施の形態と同様である。
【００４２】
第１の実施の形態と同様に、本実施の形態においても、圧電薄膜１４の成膜後、例えば機械的研磨またはＣＭＰによって、圧電薄膜１４の上面を研磨する。この研磨では、圧電薄膜１４の上面の二乗平均平方根粗さが２ｎｍ以下となるようにする。
【００４３】
なお、第１の実施の形態と同様に、圧電薄膜１４の上面が研磨されていないことを除いて本実施の形態に係る薄膜バルク波振動子２０と同様の構成の比較例の薄膜バルク波振動子と、本実施の形態に係る薄膜バルク波振動子２０とについても、インピーダンスの周波数特性を比較した。その結果は、図示しないが、図２に示した結果と同様であった。
【００４４】
本実施の形態におけるその他の構成、作用および効果は、第１の実施の形態と同様である。
【００４５】
なお、本発明は上記各実施の形態に限定されず、種々の変更が可能である。例えば、圧電薄膜１４の材料としては、ＺｎＯおよびＡｌＮ以外の材料を用いてもよい。
【００４６】
【発明の効果】
以上説明したように、本発明の薄膜バルク波振動子によれば、圧電薄膜における第２の電極に近い表面の二乗平均平方根粗さを２ｎｍ以下としたので、特性のよい薄膜バルク波振動子を実現することができるという効果を奏する。
【００４７】
また、本発明の薄膜バルク波振動子によれば、圧電薄膜の上面を研磨するようにしたので、特性のよい薄膜バルク波振動子を実現することができるという効果を奏する。
【図面の簡単な説明】
【図１】本発明の第１の実施の形態に係る薄膜バルク波振動子の断面図である。
【図２】本発明の第１の実施の形態に係る薄膜バルク波振動子と比較例の薄膜バルク波振動子とでインピーダンスの周波数特性を比較した結果を示す特性図である。
【図３】本発明の第２の実施の形態に係る薄膜バルク波振動子の断面図である。
【符号の説明】
１０…薄膜バルク波振動子、１１…基体、１２…バリア層、１３…下部電極、１４…圧電薄膜、１５…上部電極。
【図１】
2005033379.tif 000003
【図２】
2005033379.tif 000004
【図３】
2005033379.tif 000005